(57)【要約】【課題】良好な発色性を実現する陽極酸化皮膜を短時間で効率よく形成するための表面処理方法を提供する。【解決手段】本発明の表面処理方法は、電解質としてフッ化物のみを含む電解液に電圧を印加して該電解液内に配置したマグネシウム系金属の表面を陽極酸化する方法である。これによれば、フッ化マグネシウムを主成分とする陽極酸化皮膜をマグネシウム系金属の表面に形成することができる。【選択図】なし【特許請求の範囲】
【請求項１】
電解質としてフッ化物のみを含む電解液に電圧を印加して該電解液内に配置したマグネシウム系金属の表面を陽極酸化することを特徴とする表面処理方法。
【請求項２】
前記電解液のｐＨが７〜１２の範囲であることを特徴とする請求項１に記載の表面処理方法。
【請求項３】
前記フッ化物が、フッ化アンモニウム、フッ化ナトリウム、フッ化リチウムおよびフッ化アルミニウムからなる群より選ばれる１つ以上の化合物であることを特徴とする請求項１または２に記載の表面処理方法。
【請求項４】
前記マグネシウム系金属がカルシウムを含んでいることを特徴とする請求項１〜３の何れか１項に記載の表面処理方法。
【請求項５】
前記電圧を１０秒間〜５分間にわたって印加することを特徴とする請求項１〜４の何れか１項に記載の表面処理方法。
【請求項６】
前記電圧がパルス電圧であることを特徴とする請求項１〜５の何れか１項に記載の表面処理方法。
【請求項７】
前記パルス電圧は、０．１秒間〜２秒間印加された後、０．１秒間〜１０秒間電圧を印加されないことを１サイクルとして、繰り返し印加されることを特徴とする請求項６に記載の表面処理方法。
【請求項８】
電解質としてフッ化物のみを含む電解液に電圧を印加して該電解液内に配置したマグネシウム系金属の表面を陽極酸化することを特徴とするマグネシウム系金属の表面に白色の陽極酸化皮膜を形成する方法。
【発明の詳細な説明】
【技術分野】
【０００１】
本発明は、マグネシウム系金属の表面処理方法に関するものであり、特に、これらの表面に良好な発色性を実現する陽極酸化皮膜を短時間で効率よく形成するための表面処理方法に関するものである。
【背景技術】
【０００２】
マグネシウムまたはその合金からなるマグネシウム系金属は、実用金属の中で軽量であり且つ比強度も大きいので、その特性を利用して、航空機、自動車、二輪車等の構造材、内外装部品、家電製品の部品、カバン、スーツケース等の収納容器類、更にはコンピュータ、音響等の電子工業製品の部品等に広く用いられている。
【０００３】
しかしながら、マグネシウム系金属は実用金属の中で最も活性な金属であるため、海水、塩化物水溶液、あるいは酸に対する耐食性が著しく劣るという欠点を有している。さらに、大気中ですぐに酸化されて表面に薄い皮膜が形成されるため、塗装し難く、また塗膜密着性も著しく低下するという欠点も有している。
【０００４】
このため、従来、マグネシウム系金属の耐食性、塗膜の密着性等を向上させるために、複数の化合物を混合した電解液を用いて陽極酸化皮膜をマグネシウム系金属の表面に形成することが行われている（例えば、特許文献１参照）。上記特許文献１では、具体的には、電解液として、アルカリ金属またはアルカリ土類金属の水酸化物、炭酸塩または重炭酸塩を１種類以上含む水溶液に皮膜形成安定剤を添加してなる電解液が用いられている。また、上記皮膜形成安定剤としては、無機化合物（ＮａＮＯ３、ＫＮＯ３等）、または有機化合物（（ＣＨ２ＯＨ）２、（ＣＨ２ＣＨ２ＣＯＯＨ）２等）等が用いられている。
【特許文献１】特開平９−１７６８９４号公報（１９９７年７月８日公開）
【発明の開示】
【発明が解決しようとする課題】
【０００５】
しかしながら、上記従来のマグネシウム系金属の陽極酸化皮膜は灰色およびブロンズ色等に着色している。そのため、塗料を塗ったときに良好な発色性を示さないという問題がある。また、電解処理と共に電解液の溶液組成が変化するため、複数の化合物が含有されている電解液の溶液組成を維持管理するためには多大な労力が必要となるという問題がある。また、従来法を用いた陽極酸化皮膜の形成には数分〜数十分間の通電処理が必要であるので、生産性が悪く、コストが高くなるという問題がある。
【０００６】
本発明は、上記の問題点に鑑みてなされたものであり、その目的は、良好な発色性を実現する陽極酸化皮膜を短時間で効率よく形成するための表面処理方法を提供することにある。
【課題を解決するための手段】
【０００７】
本発明の表面処理方法は、上記課題を解決するために、電解質としてフッ化物のみを含む電解液に電圧を印加して該電解液内に配置したマグネシウム系金属の表面を陽極酸化することを特徴としている。
【０００８】
本発明に用いる電解液を電気分解して生じるフッ素イオンと、電解液中に配置されたマグネシウム系金属とが反応（陽極酸化）して、マグネシウム系金属の表面にフッ化マグネシウムを主成分とする陽極酸化皮膜が形成する。フッ化マグネシウムは白色であるので、陽極酸化皮膜は白色になる。このように、本発明を用いれば塗料に対して良好な発色性を実現することができる陽極酸化皮膜をマグネシウム系金属の表面上に形成することができる。
【０００９】
また、フッ化マグネシウムを主成分とする陽極酸化皮膜は、均一性が高く、緻密性が高い。さらに、本発明を用いれば、従来の陽極酸化皮膜と同等の耐食性を有する陽極酸化皮膜によってマグネシウム系金属の表面を短時間で一様に覆うことができる。このように、本発明の表面処理方法は、マグネシウム系金属の皮膜形成の効率がよい。したがって、本発明を用いれば、陽極酸化皮膜を有するマグネシウム系金属の生産効率を上げること、および陽極酸化に費やすコストを抑えることができる。また、本発明において用いられる電解液には、フッ化物のみしか含まれていないので、電解液の調製や維持を容易に行うことができる。
【００１０】
さらに、一般の陽極酸化では、陽極酸化皮膜の生成とともに電流が流れにくくなり、陽極酸化皮膜の厚みにムラが生じる。そして陽極酸化皮膜の薄い箇所で絶縁破壊が起こり、その結果、この絶縁破壊が起こった箇所で局所的に電流が流れて火花放電がおこり、陽極酸化皮膜の表面に無数の穴が形成される。また、陽極酸化以外にも水の電気分解が起こり、陽極のマグネシウム系金属の表面において酸素ガスが発生する。この反応は陽極酸化皮膜の形成には寄与しない副反応であるので、酸素ガスが発生すると陽極酸化の電流効率が低下し、その結果、陽極酸化皮膜の形成効率が低下する。
【００１１】
しかしながら、上述したようにフッ化マグネシウムを主成分とする陽極酸化皮膜はマグネシウム系金属の表面を一様に覆うことができるので、陽極酸化皮膜の厚みムラがほとんど発生しなくなる。このため当該陽極酸化皮膜の生成時に発生する絶縁破壊および火花放電を防止することができる。この理由から、上記表面処理方法によって、穴の少ない平滑な表面の陽極酸化皮膜を形成することができる。また、フッ化物を用いることにより電解液の電流効率が向上するので水の電気分解が起こりにくくなり、陽極において酸素ガスがほとんど発生しない。これによれば、陽極酸化の電流効率が低下しないので、陽極酸化皮膜の形成効率が向上する。
【００１２】
本発明の表面処理方法では、前記電解液のｐＨが７〜１２の範囲であることが好ましい。ｐＨが１２を超える強アルカリ性では、火花放電が生じやすくなり、皮膜表面が荒れることになる。また、ｐＨが７未満であるとフッ化物のみ含有電解液から有毒なフッ化水素酸が発生するので、安全に表面処理を行うことが困難になる。それ故、電解液のｐＨが上記範囲内であれば、火花放電が発生せず、有毒なフッ化水素酸が生じることがないので、耐食性および発色性に優れた陽極酸化皮膜を安全に形成することができる。
【００１３】
電解液のｐＨを上記範囲内に設定するために、電解質としてのフッ化物は、フッ化アンモニウム、フッ化ナトリウム、フッ化リチウム、およびフッ化アルミニウムからなる群より選ばれる１つ以上の化合物であることが好ましい。特に、上記の表面処理方法において、フッ化物としてフッ化アンモニウムを用いた場合には、電解液中にはアンモニウムイオンが生成し、電解液のｐＨに応じてアンモニウムイオンからアンモニアが発生する。アンモニアは電解液から大気中へ放出されるため電解液のｐＨが高くならない。それ故、電解液のｐＨを上記範囲内に容易に維持することができる。
【００１４】
本発明の表面処理方法では、マグネシウム系金属がカルシウムを含んでいることが好ましい。マグネシウム系金属に陽極酸化皮膜が形成されるとマグネシウム系金属への通電性が低下するため、定電流の電解処理では印加電圧が上昇し、火花放電が発生しやすい状態になる。しかしながら、カルシウムを含んでいるマグネシウム系金属を用いれば、電気分解の際にフッ化マグネシウムだけでなく難溶性のフッ化カルシウムも陽極酸化皮膜として生じる。生成した陽極酸化皮膜は均一性がよいため、局所的絶縁破壊による火花放電も発生せず、ほとんど穴のない平滑な表面の皮膜を形成することができる。
【００１５】
本発明の表面処理方法では、上記電圧を印加する時間は、１０秒間〜５分間であることが好ましい。電圧の印加時間が上記範囲内であれば、十分な耐食性を発揮することができる厚みを有する陽極酸化皮膜を形成することができる。また、電圧の印加時間が従来の表面処理方法の電圧の印加時間と比べて短いので、陽極酸化皮膜を有するマグネシウム系金属の生産効率をさらに上げることや、陽極酸化に費やすコストを抑えることができる。
【００１６】
本発明の表面処理方法に用いる電圧は、パルス電圧であることが好ましい。陽極酸化では、フッ素イオンがマグネシウム合金に取り込まれるので、マグネシウム合金と電解液との接液界面部分ではフッ素イオンの濃度が低下する。フッ素イオン濃度が低下すると、陽極酸化の代わりに水の電気分解による酸素ガスが発生しやすいため、電流効率が低下する。
【００１７】
しかしながら、上記表面処理方法ではパルス電圧を用いるので、電圧オフの際には陽極酸化が起こらず、その間にフッ素イオンが上記界面付近に拡散して上記界面部分のフッ素イオン量が補充される。即ち、パルス電圧を印加することにより、上記界面部分のフッ素イオン濃度を一定に維持することができる。これにより、水の電気分解を抑制することができるので、表面がより滑らかな陽極酸化膜を形成することができる。ここで、パルス電圧は、０．１秒間〜２秒間印加された後、０．１秒間〜１０秒間電圧を印加されないことを１サイクルとして、繰り返し印加されることが好ましい。
【００１８】
また、本発明のマグネシウム系金属の表面に白色の陽極酸化皮膜を形成する方法は、電解質としてフッ化物のみを含む電解液に電圧を印加して該電解液内に配置したマグネシウム系金属の表面を陽極酸化することを特徴としている。これによれば、上述したように本発明に用いる電解液を電気分解することで、マグネシウム系金属の表面にフッ化マグネシウムを主成分とする白色の陽極酸化皮膜が形成する。フッ化マグネシウムを主成分とする陽極酸化皮膜は、均一性および緻密性が高い。さらに、本発明を用いれば、従来の陽極酸化皮膜と同等の耐食性を有する白色の陽極酸化皮膜によってマグネシウム系金属の表面を短時間で一様に覆うことができる。このように、本発明の表面処理方法は、マグネシウム系金属の皮膜形成の効率がよい。
【００１９】
したがって、本発明を用いれば、白色の陽極酸化皮膜を有するマグネシウム系金属の生産効率を上げること、および陽極酸化に費やすコストを抑えることができる。また、本発明において用いられる電解液には、フッ化物のみしか含まれていないので、電解液の調製や維持を容易に行うことができる。
【００２０】
さらに、上述したようにフッ化マグネシウムを主成分とする陽極酸化皮膜はマグネシウム系金属の表面を一様に覆うことができるので、陽極酸化皮膜の厚みムラがほとんど発生しなくなる。このため当該陽極酸化皮膜の生成時に発生する絶縁破壊および火花放電を防止することができる。また、フッ化物を用いることにより電解液の電流効率が向上するので水の電気分解が起こりにくくなり、陽極において酸素ガスが発生しない。このように、本発明の白色皮膜形成方法を用いれば、マグネシウム系金属の表面に、白色でありかつ穴の少ない平滑な表面を有する陽極酸化皮膜を形成することができる。
【発明の効果】
【００２１】
本発明の表面処理方法を用いれば、平滑な表面を有する陽極酸化皮膜を短時間で効率よく形成することができ、本発明を用いて形成した皮膜は、平滑な表面を有し、かつ塗料に対して良好な発色性を実現することができる。また、本発明において用いられる電解液には、フッ化物のみしか含まれていないので、電解液の調製や維持を容易に行うことができる。
【発明を実施するための最良の形態】
【００２２】
本発明は、表面処理方法を提供する。本発明の表面処理方法は、マグネシウム系金属の表面処理のためのものであり、電解質としてフッ化物のみを含む電解液に電圧を印加してこの電解液内に配置したマグネシウム系金属の表面を陽極酸化することを特徴としている。
【００２３】
本明細書中において、用語「マグネシウム系金属」は、マグネシウムまたはマグネシウム合金からなる金属（金属材料）を意味する。本発明の表面処理方法に用いられるマグネシウム合金としては、特に限定されないが、例えば、Ｍｇ−Ａｌ系合金（例えば、ＡＭ１００Ａ等）、Ｍｇ−Ａｌ−Ｚｎ系合金（例えば、ＡＺ３１Ａ、ＡＺ３１Ｂ、ＡＺ３１Ｃ、ＡＺ６１Ａ、ＡＺ８０Ａ等）、Ｍｇ−Ｚｎ−Ｚｒ系合金（例えば、ＺＫ５１Ａ、ＺＫ６１Ａ、ＺＫ６０、Ｍ６、Ｍ５、Ｍ４等）、Ｍｇ−希土類元素系合金（例えば、ＥＺ３３Ａ、ＺＥ４１Ａ、ＱＥ２２Ａ等）等が挙げられる。
【００２４】
また、カルシウム含有マグネシウム合金であるＭｇ−Ｃａ系合金も本発明の表面処理方法に好適に使用される。なお、マグネシウム合金中に含まれる非マグネシウム金属の量は特に限定されないが、例えば、マグネシウム１００重量％に対して、５０重量％以下が好ましい。
【００２５】
電解液内におけるマグネシウム系金属の配置は、挿入であっても浸漬であってもよい。
【００２６】
本発明に用いられる電解液は、電解質としてフッ化物のみが使用されていればよく、溶媒として水が使用されていればよい。
【００２７】
また、本発明に用いられる電解液のｐＨは７〜１２であることが好ましく、７〜１１であることがより好ましく、８〜１１であることがさらに好ましい。ｐＨが１２以下であれば、火花放電が発生せず、ｐＨが７以上であれば、有毒なフッ化水素酸が生じることがない。このようなｐＨを提供するフッ化物としては、特に限定されないが、フッ化アンモニウム、フッ化ナトリウム、フッ化リチウム、フッ化アルミニウムなどが好ましい。これらのフッ化物は、単独に用いられても組み合わせて用いられてもよい。
【００２８】
本発明に用いられるフッ化物としては、フッ化アンモニウムが好ましい。フッ化アンモニウムを用いて電気分解を行うと、電解液中にアンモニウムイオンが生成し、電解液のｐＨに応じてアンモニウムイオンからアンモニアが発生する。アンモニアは電解液から大気中へ放出されるため電解液のｐＨが高くならない。それ故、電解液のｐＨを上記範囲内に容易に維持することができる。また、本発明に用いられるフッ化物の濃度は、０．５重量％〜１０重量％が好ましく、１重量％〜５重量％がより好ましく、２重量％〜４重量％がさらに好ましい。
【００２９】
本発明の表面処理に用いられるマグネシウム系金属の形状としては、特に限定されず、例えば、板状、管状、棒状、球状、二次元もしくは三次元の繊維状、またはハニカム等の所望の形状が上げられる。また、それらの形状を成形する方法としては、特に限定されず、例えば、プレス加工などの塑性加工、ダイキャスト法、チクソモールド法等の従来公知の方法が挙げられる。
【００３０】
本発明の表面処理方法によって形成される陽極酸化皮膜の厚みは、特に限定されないが、例えば、０．５μｍ〜２０μｍであり、２μｍ〜１０μｍであることが好ましく、３μｍ〜６μｍであることがより好ましい。陽極酸化皮膜の厚みが上記範囲内であれば、従来の陽極酸化皮膜と同等の耐食性が得られる。
【００３１】
本発明の表面処理方法における電圧の印加は、定電圧で実施されても良いし、定電流で実施されても良い。定電圧で実施される場合は、電圧の値は、特に限定されないが、例えば、１０Ｖ〜３００Ｖであり、好ましくは１５Ｖ〜１５０Ｖであり、より好ましくは２０Ｖ〜１００Ｖである。また、定電流で実施される場合は、電流密度の値は、特に限定されないが、例えば、０．５Ａ／ｄｍ２〜２０Ａ／ｄｍ２であり、好ましくは１Ａ／ｄｍ２〜１０Ａ／ｄｍ２であり、より好ましくは２Ａ／ｄｍ２〜５Ａ／ｄｍ２である。上記範囲内の電圧または電流密度では、火花放電が起こりにくいため、表面が滑らかな陽極酸化皮膜を形成することができる。
【００３２】
本発明の表面処理方法における電圧の種類は、特に限定されないが、例えば、直流電圧、交流電圧、パルス電圧等の従来公知の電圧を用いることができるが、表面がより滑らかな陽極酸化膜を形成することができるという理由からパルス電圧であることがより好ましい。なお、直流電圧、交流電圧、パルス電圧の印加は、特に限定されず、例えば、直流電源、交流電源、パルス電源をそれぞれ用いることにより実施することができる。
【００３３】
また、電解処理により電極と電解液との界面でフッ素イオンが消耗されるため、界面付近のフッ素イオン濃度は低下するが、パルス電源を用いた場合では電圧オフの際には陽極酸化が起こらず、その間にフッ素イオンが上記界面付近に拡散して上記界面部分のフッ素イオン量が補充される。即ち、パルス電圧を用いることにより、上記界面部分のフッ素イオン濃度を一定に維持することができる。これによれば、電荷移動が低下しないため、パルス電圧の方が直流電圧や交流電圧よりも電圧が低くなり、表面処理に費やすコストを抑えることができる。
【００３４】
電圧の印加時間については、直流電圧、交流電圧、パルス電圧等のいずれ種類の電圧を用いた場合であっても５分間以下の印加時間によって所望の効果を得ることができるが、それ以上の印加時間であってもよい。なお、本発明に用いられる電圧の印加時間は、１０秒間〜５分間であることが好ましく、３０秒間〜５分間であることがより好ましく、３０秒間〜３分間であることがさらに好ましい。これによれば、電圧の印加時間が従来の表面処理方法の電圧の印加時間と比べて短いので、従来の表面処理方法よりも早く陽極酸化皮膜を形成することができる。そのため、表面処理にかかるコストを安くすることができる。特に、カルシウム含有マグネシウム合金を用いた場合には、電流効率がよく、生成皮膜が緻密であるため、所望の陽極酸化皮膜の形成に必要な時間をより短縮することができる。
【００３５】
電圧の印加時間が上記範囲内であれば、適切な厚みを有する陽極酸化皮膜を形成することができる。なお、電圧の印加時間が１０秒未満である場合には得られる陽極酸化皮膜の厚みが薄くなり、それの耐食性が不十分となる傾向があり、また電圧の印加時間が５分間を超えても得られる陽極酸化皮膜の耐食性はそれ以上には増加しない傾向がある。
【００３６】
またパルス電圧を印加する場合は、例えば、パルス電圧が、０．１秒間〜２秒間、好ましくは０．２秒間〜１秒間、より好ましくは０．２秒間〜０．５秒間電圧を印加された後、０．１秒間〜１０秒間、好ましくは０．２秒間〜５秒間、より好ましくは０．５秒間〜２秒間電圧を印加されないことを１サイクルとして１０回〜２０００回、好ましくは５０回〜１０００回、より好ましくは１００回〜１０００回繰り返し印加される。
【００３７】
パルス電圧の印加条件が上記範囲内であれば、実質的な陽極酸化の時間が、直流電圧または交流電圧等を用いて連続的に陽極酸化を行った時間と同程度であるので、従来の陽極酸化膜と同等の耐食性を有する陽極酸化皮膜を得ることができる。例えば、０．１秒間電圧を印加した後、０．４秒間電圧を印加しないことを１サイクルとして６００回繰り返し行った場合の実質的な陽極酸化の時間は、直流電圧または交流電圧等を用いて連続的に６０秒間陽極酸化した時間と同じである。
【００３８】
以上のように、本発明の表面処理方法は、電解質としてフッ化物のみを含む電解液に電圧を印加して該電解液内に配置したマグネシウム系金属の表面を陽極酸化する方法である。本方法を用いれば、白色の陽極酸化皮膜を得ることができる。すなわち、本発明は、マグネシウム系金属の表面に白色の陽極酸化皮膜を形成する方法でもあり得る。また、本方法を用いれば、均一性および緻密性が高い陽極酸化皮膜を得ることができる。すなわち、本発明は、マグネシウム系金属の表面に均一性および緻密性が高い陽極酸化皮膜を形成する方法でもあり得る。
【００３９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【実施例】
【００４０】
〔実施例１〕
マグネシウム合金板（ＡＭ６０合金（宇部興産株式会社）にカルシウムを２ｗｔ％添加した組成のマグネシウム合金を圧延処理した試作マグネシウム合金板）を陽極酸化処理に用いた。このマグネシウム合金板（５０ｍｍ、２０ｍｍ，２ｍｍ）を２ｗｔ％フッ化ナトリウム溶液（和光純薬、１９４−０１９７１、フッ化ナトリウムを使用）に浸漬して、直流電圧の定電流で、電流密度４Ａ／ｄｍ２、５分間電解処理をした。その結果、白色で厚さが約１５μｍの陽極酸化皮膜が得られた。なお、電解液のｐＨは、電解処理前ではｐＨ約８であったが、電解処理後ではｐＨ約９であった。次に、上記陽極酸化皮膜を有するマグネシウムを室温下で５ｗｔ％塩化ナトリウム溶液に１６時間浸漬した。その結果を図１に示す。図１によれば、腐食は微少であり、耐食性は良好であった。
【００４１】
〔実施例２〕
マグネシウム合金板（実施例１と同じもの）を０．７ｗｔ％フッ化ナトリウム溶液に浸漬して、直流電圧の定電流で、電流密度３Ａ／ｄｍ２、１分間電解処理をした。その結果、白色で厚さが約５μｍの陽極酸化皮膜が得られた。次に、上記陽極酸化皮膜を有するマグネシウムを室温下で５ｗｔ％塩化ナトリウム溶液に１６時間浸漬した。その結果、腐食は微少であり、耐食性は良好であった。
【００４２】
〔実施例３〕
２ｗｔ％フッ化ナトリウム溶液を用いた以外は実施例２と同様の条件で電解処理を行った。その結果、白色で厚さが約３μｍの陽極酸化皮膜が得られた。次に、上記陽極酸化皮膜を有するマグネシウムを室温下で５ｗｔ％塩化ナトリウム溶液に１６時間浸漬した。その結果、腐食は微少であり、耐食性は良好であった。
【００４３】
〔実施例４〕
５ｗｔ％フッ化ナトリウム溶液を用いた以外は実施例２と同様の条件で電解処理を行った。その結果、白色で厚さが約３μｍの陽極酸化皮膜が得られた。次に、上記陽極酸化皮膜を有するマグネシウムを室温下で５ｗｔ％塩化ナトリウム溶液に１６時間浸漬した。その結果、実施例２、３の陽極酸化皮膜を有するマグネシウムよりも腐食しており、耐食性が悪かった。
【００４４】
〔実施例５〕
１０ｗｔ％フッ化ナトリウム溶液を用いた以外は実施例２と同様の条件で電解処理を行った。その結果、白色で厚さが約５μｍの陽極酸化皮膜が得られた。次に、上記陽極酸化皮膜を有するマグネシウムを室温下で５ｗｔ％塩化ナトリウム溶液に１６時間浸漬した。その結果、実施例２、３の陽極酸化皮膜を有するマグネシウムよりも腐食しており、耐食性が悪かった。
【００４５】
〔実施例６〕
電解処理の時間を２分間にしたこと以外は実施例２と同様の条件で電解処理を行った。その結果、白色で厚さが約８μｍの陽極酸化皮膜が得られた。次に、上記陽極酸化皮膜を有するマグネシウムを室温下で５ｗｔ％塩化ナトリウム溶液に１６時間浸漬した。その結果、実施例２の陽極酸化皮膜を有するマグネシウムよりも腐食は軽微であり、耐食性は僅かであるが向上していた。
【００４６】
〔実施例７〕
電解処理の時間を５分間にしたこと以外は実施例２と同様の条件で電解処理を行った。その結果、白色で厚さが約１４μｍの陽極酸化皮膜が得られた。次に、上記陽極酸化皮膜を有するマグネシウムを室温下で５ｗｔ％塩化ナトリウム溶液に１６時間浸漬した。その結果、実施例２の陽極酸化皮膜を有するマグネシウムよりも腐食は軽微であり、耐食性は僅かであるが向上していた。
【００４７】
〔実施例８〕
電解処理の時間を２分間にしたこと以外は実施例３と同様の条件で電解処理を行った。その結果、白色で厚さが約６μｍの陽極酸化皮膜が得られた。次に、上記陽極酸化皮膜を有するマグネシウムを室温下で５ｗｔ％塩化ナトリウム溶液に１６時間浸漬した。その結果、実施例３の陽極酸化皮膜を有するマグネシウムよりも腐食は軽微であり、耐食性は僅かであるが向上していた。
【００４８】
〔実施例９〕
電解処理の時間を５分間にしたこと以外は実施例３と同様の条件で電解処理を行った。その結果、白色で厚さが約１１μｍの陽極酸化皮膜が得られた。次に、上記陽極酸化皮膜を有するマグネシウムを室温下で５ｗｔ％塩化ナトリウム溶液に１６時間浸漬した。その結果、実施例３の陽極酸化皮膜を有するマグネシウムよりも腐食は軽微であり、耐食性は僅かであるが向上していた。
【００４９】
〔実施例１０〕
電解処理の時間を２分間にしたこと以外は実施例４と同様の条件で電解処理を行った。その結果、白色で厚さが約７μｍの陽極酸化皮膜が得られた。次に、上記陽極酸化皮膜を有するマグネシウムを室温下で５ｗｔ％塩化ナトリウム溶液に１６時間浸漬した。その結果、実施例４の陽極酸化皮膜を有するマグネシウムよりも腐食は軽微であり、耐食性は僅かであるが向上していた。
【００５０】
〔実施例１１〕
電解処理の時間を５分間にしたこと以外は実施例４と同様の条件で電解処理を行った。その結果、白色で厚さが約１２μｍの陽極酸化皮膜が得られた。次に、上記陽極酸化皮膜を有するマグネシウムを室温下で５ｗｔ％塩化ナトリウム溶液に１６時間浸漬した。その結果、実施例４の陽極酸化皮膜を有するマグネシウムよりも腐食は軽微であり、耐食性は僅かであるが向上していた。
【００５１】
〔実施例１２〕
電解処理の時間を２分間にしたこと以外は実施例５と同様の条件で電解処理を行った。その結果、白色で厚さが約８μｍの陽極酸化皮膜が得られた。次に、上記陽極酸化皮膜を有するマグネシウムを室温下で５ｗｔ％塩化ナトリウム溶液に１６時間浸漬した。その結果、実施例５の陽極酸化皮膜を有するマグネシウムよりも腐食は軽微であり、耐食性は僅かであるが向上していた。
【００５２】
〔実施例１３〕
電解処理の時間を５分間にしたこと以外は実施例５と同様の条件で電解処理を行った。その結果、白色で厚さが約１５μｍの陽極酸化皮膜が得られた。次に、上記陽極酸化皮膜を有するマグネシウムを室温下で５ｗｔ％塩化ナトリウム溶液に１６時間浸漬した。その結果、実施例５の陽極酸化皮膜を有するマグネシウムよりも腐食は軽微であり、耐食性は僅かであるが向上していた。
【００５３】
〔実施例１４〕
マグネシウム合金板（実施例１と同じもの）を２ｗｔ％フッ化アンモニウム溶液（和光純薬、０１３−０３０９５、フッ化アンモニウムを使用）に浸漬して、パルス電圧を印加した。直流電圧の定電流で、電流密度３Ａ／ｄｍ２、０．２秒間電圧を印加した後、０．８秒間電圧を印加しないことを１サイクルとして３００回繰り返した。その結果、白色で厚さ約５μｍの陽極酸化皮膜が得られた。なお、電解液のｐＨは、電解処理前ではｐＨ約７であったが、電解処理後ではｐＨ約８であった。次に、上記陽極酸化皮膜を有するマグネシウムを室温下で５ｗｔ％塩化ナトリウム溶液に１６時間浸漬した。その結果、実施例２の陽極酸化皮膜を有するマグネシウムよりも腐食は軽微であり、耐食性は良好であった。
【００５４】
〔比較例〕
マグネシウム合金板（実施例１と同じもの）をＪＩＳ  ＭＸ６に準じた条件で陽極酸化した。具体的には、上記マグネシウム合金板を７５℃の所定の電解液に浸漬して、直流電圧の定電流で、電流密度４Ａ／ｄｍ２、５分間電解処理を行った。ここで電解液溶液の組成は、水酸化ナトリウム２４０ｇ／Ｌ、エチレングリコール８５ｍｌ／Ｌ、シュウ酸ナトリウム２．５ｇ／Ｌである。次に、陽極酸化皮膜を有するマグネシウムを室温下で５ｗｔ％塩化ナトリウム溶液に１６時間浸漬した。その結果を図２に示す。図２によれば、陽極酸化皮膜は褐色で厚さが約５μｍである。また陽極酸化皮膜の表面に無数の穴が開いている。また塩化ナトリウム溶液による腐食は激しく、耐食性は悪かった。
【産業上の利用可能性】
【００５５】
本発明の表面処理方法によれば、発色性、耐食性、平滑性に優れた陽極酸化皮膜をマグネシウム金属の表面に形成することができる。それ故、本発明を、各種家電製品、通信機器、産業機器、航空機、自動車などにおける軽量の筐体、構造体、部品として広範囲な用途に適用することができる。
【図面の簡単な説明】
【００５６】
【図１】実施例１において、陽極酸化皮膜を有するマグネシウムを室温下で５ｗｔ％塩化ナトリウム溶液に１６時間浸漬した結果を示す図である。
【図２】比較例において、陽極酸化皮膜を有するマグネシウムを室温下で５ｗｔ％塩化ナトリウム溶液に１６時間浸漬した結果を示す図である。
【図１】
2009024235.tif 000002
【図２】
2009024235.tif 000003